(57)【要約】  少なくとも一部、（Ａ）熱可塑性エラストマー、及び（Ｂ）１〜３０ｗｔ．％のエポキシ化可塑剤を含有するポリマー組成物からなる、タブレット、携帯電話又はノート型パソコン底部のカバー、及び腕時計ストラップ。【選択図】なし【特許請求の範囲】
【請求項１】
少なくとも一部、
（Ａ）熱可塑性エラストマー、及び
（Ｂ）１〜３０ｗｔ．％のエポキシ化可塑剤
を含有するポリマー組成物からなる、タブレット、携帯電話又はノート型パソコン底部のカバー、及び腕時計ストラップ。
【請求項２】
前記ポリマー組成物は少なくとも３ｗｔ．％の前記可塑剤を含む、請求項１に記載のタブレット、携帯電話又はノート型パソコン底部のカバー、及び腕時計ストラップ。
【請求項３】
前記ポリマー組成物は少なくとも６ｗｔ．％の可塑剤を含有する、請求項１又は２のいずれかに記載のタブレット、携帯電話又はノート型パソコン底部のカバー、及び腕時計ストラップ。
【請求項４】
前記ポリマー組成物はスチレン−エチレン−ブチレン−スチレンコポリマー（ＳＥＢＳ）を含有する、請求項１〜３のいずれか一項に記載のタブレット、携帯電話又はノート型パソコン底部のカバー、及び腕時計ストラップ。
【請求項５】
前記ポリマー組成物は１〜１８ｗｔ．％の前記ＳＥＢＳを含有する、請求項４に記載のタブレット、携帯電話又はノート型パソコン底部のカバー、及び腕時計ストラップ。
【請求項６】
前記ポリマー組成物はシリコンガムを含有する、請求項１又は５に記載のタブレット、携帯電話又はノート型パソコン底部のカバー、及び腕時計ストラップ。
【請求項７】
前記ポリマー組成物は１〜１８ｗｔ．％の前記シリコンガムを含有する、請求項６に記載のタブレット、携帯電話又はノート型パソコン底部のカバー、及び腕時計ストラップ。
【請求項８】
前記ポリマー組成物は合計１〜１８ｗｔ．％の量のＳＥＢＳ及びシリコンガムを含有する、請求項１〜４のいずれか一項に記載のタブレット、携帯電話又はノート型パソコン底部のカバー、及び腕時計ストラップ。
【請求項９】
前記組成物は０．０１〜２０ｗｔ．％の１種以上の添加剤を含有する、請求項１〜８のいずれか一項に記載のタブレット、携帯電話又はノート型パソコン底部のカバー、及び腕時計ストラップ。
【請求項１０】
少なくとも一部、請求項１〜９のいずれか一項に記載のポリマー組成物からなる腕時計ストラップ。
【発明の詳細な説明】
【発明の詳細な説明】
【０００１】
本発明は、少なくとも一部ポリマー組成物からなるタブレット、携帯電話又はノート型パソコン底部のカバー及び腕時計ストラップに関する。
【０００２】
タブレット、携帯電話又はノート型パソコン底部のカバー及び腕時計ストラップの課題は、これらがユーザの肌と接触することである。このせいで、これらは接触時に肌から成形物品の表面に移る皮脂の影響で汚れる。カバー又は腕時計ストラップ上に皮脂が存在することで、更に一層汚れが引き付けられ、カバー又は腕時計ストラップは美観を損なった外観になる。また、ポリマー組成物の機械的特性が皮脂による負の影響を受け、ポリマー組成物を膨潤させる。ポリマー組成物は低硬度を有し且つ可撓性であることが重要である。しかしながら、問題は、硬度を低下させ、可撓性を増加させることで皮脂の吸収量も増加することである。
【０００３】
本発明の目的は、皮脂を引き付ける傾向の低下を示し、物品の良好な外観がより長い期間にわたって維持される、タブレット、携帯電話又はノート型パソコン底部のカバー、及び腕時計ストラップを提供することである。驚くべきことに、この目的は、本発明による成形物体のポリマー組成物が、
（Ａ）熱可塑性エラストマー、及び
（Ｂ）１〜３０ｗｔ．％のエポキシ化可塑剤
を含有する場合に達成される。
【０００４】
タブレット、携帯電話又はノート型パソコン底部のカバー、及び腕時計ストラップは、皮脂を引き付ける傾向の低下を示す。これは、低硬度を有し、且つ非常に可撓性でありながらも。
【０００５】
［熱可塑性エラストマー］
熱可塑性エラストマーとしては、熱可塑性コポリエステルエラストマー、熱可塑性コポリアミドエラストマー、及び熱可塑性ポリウレタンエラストマーの群から選択される熱可塑性エラストマーが使用される。組成物は、上記の群形態（ｆｏｒｍ）選択される２種又は更には３種の熱可塑性エラストマーを含有することが可能である。しかしながら、組成物は、上記の群から選択される１種のみの熱可塑性エラストマーを含有することが好ましい。
【０００６】
熱可塑性ポリウレタンエラストマーは、ジイソシアネートの、短鎖ジオール及び長鎖ジオール、例えば、ポリエステル又はポリエーテルジオールとの縮合によって得てもよい。ジイソシアネート及び短鎖ジオールのモノマー単位を含むポリマー鎖セグメントが結晶性ハードセグメントであり、長鎖ジオールから得られる鎖セグメントがソフトセグメントである。最も一般に使用されるジイソシアネートは、４，４’−ジフェニルメタンジイソシアンテ（ｄｉｉｓｏｃｙａｎｔｅ）（ＭＤＩ）である。一般に使用される短鎖ジオールとしては、エチレングリコール、１，４−ブタンジオール、１，６−ヘキサンジオール、及び１，４−ジ−β−ヒドロキシエトキシベンゼンが挙げられる。
【０００７】
コポリエステルエラストマー及びコポリアミドエラストマーは、エラストマー特性を有する熱可塑性ポリマーであり、ポリエステルハードセグメント又はポリアミドハードセグメント及び別のポリマーから得られるソフトセグメントを含む。コポリエステルエラストマーのポリエステルハードセグメントは、一般に、少なくとも１つのアルキレンジオール及び少なくとも１つの芳香族又は脂環式ジカルボン酸から得られるモノマー単位で構成される。コポリアミドエラストマーのポリアミドハードセグメントは、一般に、少なくとも１つの芳香族及び／又は脂肪族ジアミンと少なくとも１つの芳香族又は脂肪族ジカルボン酸、及び又は脂肪族アミノカルボン酸によるモノマー単位で構成される。
【０００８】
ハードセグメントは、通常、該当する場合には、室温を大幅に上回り、３００℃若しくは更にはこれより高くてもよい融解温度又はガラス温度を有するポリエステル又はポリアミドからなる。好ましくは、融解温度又はガラス温度は、少なくとも１５０℃、より好ましくは、少なくとも１７０℃、又は更には少なくとも１９０℃である。更により好ましくは、ハードセグメントの融解温度又はガラス温度は、２００〜２８０℃、又は更には２２０〜２５０℃の範囲内である。ソフトセグメントは、通常、室温を大幅に下回るガラス転移温度を有する非晶質ポリマーのセグメントからなる。好ましくは、非晶質ポリマーのガラス温度は、多くとも０℃、より好ましくは、多くとも−１０℃、又は更には、多くとも−２０℃である。更により好ましくは、ソフトセグメントのガラス温度は、−２０〜−５０℃、又は更には−３０〜−６０℃の範囲内である。
【０００９】
好適には、コポリアミドエラストマーはコポリエーテルアミドエラストマーである。コポリエーテルアミドエラストマーは、例えば、フランス所在のエルフアトケム（Ｅｌｆ  Ａｔｏｃｈｅｍ）から、商品名ペバックス（ＰＥＢＡＸ）で入手可能である。
【００１０】
好ましくは、熱可塑性エラストマーはコポリエステルエラストマーである。コポリエステルエラストマーの例としては、コポリエステルエステルエラストマー、コポリカーボネートエステルエラストマー、又はコポリエーテルエステルエラストマー、すなわち、ポリエステル、ポリカーボネート、若しくはポリエーテルから得られたソフトセグメントを有するコポリエステルブロックコポリマーが挙げられる。コポリエステルエラストマーは、例えば、オランダ所在のＤＳＭエンジニアリングプラスチックス（ＤＳＭ  Ｅｎｇｉｎｅｅｒｉｎｇ  Ｐｌａｓｔｉｃｓ  Ｂ．Ｖ．）から、商品名アーニテル（Ａｒｎｉｔｅｌ）で入手可能である。
【００１１】
好適なコポリエステルエステルエラストマーは、例えば、欧州特許第０１０２１１５−Ｂ１号明細書に記載されている。
【００１２】
コポリエーテルエステルエラストマーは、少なくとも１つのポリアルキレンオキシドグリコールから得られたソフトセグメントを有する。コポリエーテルエステルエラストマー並びにその調製及び性質は当該技術分野にあり、例えば、Ｔｈｅｒｍｏｐｌａｓｔｉｃ  Ｅｌａｓｔｏｍｅｒｓ，２ｎｄ  Ｅｄ．，Ｃｈａｐｔｅｒ  ８，Ｃａｒｌ  Ｈａｎｓｅｒ  Ｖｅｒｌａｇ（１９９６）ＩＳＢＮ  １−５６９９０−２０５−４、Ｈａｎｄｂｏｏｋ  ｏｆ  Ｔｈｅｒｍｏｐｌａｓｔｉｃｓ，Ｅｄ．Ｏ．Ｏｔａｂｉｓｉ，Ｃｈａｐｔｅｒ  １７，Ｍａｒｃｅｌ  Ｄｅｋｋｅｒ  Ｉｎｃ．，Ｎｅｗ  Ｙｏｒｋ  １９９７，ＩＳＢＮ  ０−８２４７−９７９７−３、及びＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｒｉｎｇ，Ｖｏｌ．１２，ｐｐ．７５−１１７（１９８８），Ｊｏｈｎ  Ｗｉｌｅｙ  ａｎｄ  Ｓｏｎｓ、及びこれらで言及されている参考文献に詳述されている。
【００１３】
ポリエーテルエステルエラストマーのハードセグメント中の芳香族ジカルボン酸は、好適には、テレフタル酸、イソフタル酸、フタル酸、２，６−ナフタレンジカルボン酸、及び４，４−ジフェニルジカルボン酸、並びにこれらの混合物からなる群から選択される。好ましくは、芳香族ジカルボン酸はテレフタル酸を含み、ジカルボン酸の合計モル量に対して、より好ましくは少なくとも５０モル％、更により好ましくは少なくとも９０モル％のテレフタル酸からなる、又は更には完全にテレフタル酸からなる。
【００１４】
ポリエーテルエステルエラストマーのハードセグメント中のアルキレンジオールは、好適には、エチレングリコール、プロピレングリコール、ブチレングリコール、１，２−ヘキサンジオール、１，６−ヘキサメチレンジオール、１，４−ブタンジオール、ベンゼンジメタノール、シクロヘキサンジオール、シクロヘキサンジメタノール、及びこれらの混合物からなる群から選択される。好ましくは、アルキレンジオールはエチレングリコール及び／又は１，４ブタンジオールを含み、アルキレンジオールの合計モル量に対して、より好ましくは少なくとも５０モル％、更により好ましくは少なくとも９０モル％のエチレングリコール及び／若しくは１，４ブタンジオールからなる、又は更には完全にエチレングリコール及び／若しくは１，４ブタンジオールからなる。
【００１５】
ポリエーテルエステルエラストマーのハードセグメントは、最も好ましくは、ポリブチレンテレフタレートセグメントを含む、又は更には、ポリブチレンテレフタレートセグメントからなる。
【００１６】
好適には、ポリアルキレンオキシドグリコールは、オキシラン、オキセタン及び／若しくはオキソランに基づくホモポリマー又はコポリマーである。ポリアルキレンオキシドグリコールに基づき得る好適なオキシランの例は、エチレンオキシド及びプロピレンオキシドである。対応するポリアルキレンオキシドグリコールホモポリマーは、それぞれ、ポリエチレングリコール、ポリエチレンオキシド、又はポリエチレンオキシドグリコール（ＰＥＧ又はＰＥＯとも略される）、及びポリプロピレングリコール、ポリプロピレンオキシド、又はポリプロピレンオキシドグリコール（ＰＰＧ又はＰＰＯとも略される）の名で知られている。ポリアルキレンオキシドグリコールに基づき得る好適なオキセタンの一例は１，３−プロパンジオールである。対応するポリアルキレンオキシドグリコールホモポリマーは、ポリ（トリメチレン）グリコールの名で知られている。ポリアルキレンオキシドグリコールに基づき得る好適なオキソランの一例はテトラヒドロフランである。対応するポリアルキレンオキシドグリコールホモポリマーはポリ（トレトラメチレン（ｔｒｅｔｒａｍｅｔｈｙｌｅｎｅ））グリコール（ＰＴＭＧ）又はポリテトラヒドロフラン（ＰＴＨＦ）の名で知られている。ポリアルキレンオキシドグリコールコポリマーは、ランダムコポリマー、ブロックコポリマー、又はその混合構造であり得る。好適なコポリマーは、例えば、エチレンオキシド／ポリプロピレンオキシドブロックコポリマー、（又はＥＯ／ＰＯブロックコポリマー）、特に、エチレンオキシドで末端処理したポリプロピレンオキシドグリコールである。
【００１７】
ポリアルキレンオキシドは、アルキレンジオールのエーテル化生成物、又はアルキレンジオール若しくは低分子量ポリアルキレンオキシドグリコールの混合物、又は上述のグリコールの混合物にも基づき得る。
【００１８】
コポリエステルエラストマーの更なる例は、二量体脂肪酸又はその誘導体のモノマー単位を含むコポリエステルエラストマーである。
【００１９】
二量体脂肪酸は単量体不飽和脂肪酸からオリゴマー化反応によって得てもよい。オリゴマー混合物は例えば蒸留によって更に処理され、高含有量の二量体脂肪酸を有する混合物が得られる。二量体脂肪酸中の二重結合は触媒水素化によって飽和させてもよい。「二量体脂肪酸」という用語は、本明細書で使用される場合、これら二量体脂肪酸の両方の種類、飽和及び不飽和に関する。二量体脂肪酸は飽和していることが好ましい。
【００２０】
熱可塑性エラストマーコポリマーが二量体脂肪酸の誘導体のモノマー単位を含有することも可能である。例えば、二量体脂肪族ジオールは、二量体脂肪酸のカルボン酸基又はこのカルボン酸基から作製されたエステル基の水素化によって、二量体脂肪酸の誘導体として得てもよい。更なる誘導体は、カルボン酸基又はカルボン酸基から作製されたエステル基をアミド基、ニトリル基、アミン基又はイソシアネート基に変換することによって得てもよい。
【００２１】
二量体脂肪酸は、３２〜４４個の炭素原子を含有してもよい。二量体脂肪酸は、３６個の炭素原子を含有することが好ましい。
【００２２】
更に、二量体脂肪酸の構造及び性質に関する詳細は、ＵＮＩＣＨＥＭＡ社（エメリッヒ（Ｅｍｍｅｒｉｃｈ）、ドイツ）の対応するリーフレット“Ｐｒｉｐｏｌ  Ｃ３６−Ｄｉｍｅｒ  ａｃｉｄ”又はＣＯＧＮＩＳ社（デュッセルドルフ（Ｄｕｅｓｓｅｌｄｏｒｆ）、ドイツ）の小冊子“Ｅｍｐｏｌ  Ｄｉｍｅｒ  ａｎｄ  Ｐｏｌｙ−ｂａｓｉｃＡｃｉｄｓ；Ｔｅｃｈｎｉｃａｌ  Ｂｕｌｌｅｔｉｎ  １１４Ｃ（１９９７）”に見られ得る。
【００２３】
二量体脂肪酸のモノマー単位又はポリテトラメチレングリコールの誘導体若しくはソフトブロックを含有するコポリエステルエラストマーが使用されることが好ましい。
【００２４】
コポリエトセル（ｃｏｐｏｌｙｅｔｓｅｒ）エラストマーの作製において、二量体脂肪酸は、モノマーとして又は前駆体オリゴマー若しくはポリマーとして使用することができる。一例では、前駆体ポリマーは、二量体脂肪酸、及び／又はジオール若しくはジカルボン酸の任意の組み合わせを有する二量体脂肪族ジオールにより形成されたポリエステルである。別の例では、前駆体ポリマーは、二量体脂肪酸、及び／又はポリアミドを形成する、ジアミン若しくはジカルボン酸の任意の組み合わせを有する二量体脂肪族ジアミンにより形成されたポリアミドである。前駆体ポリマーはポリエステルアミドであることも可能である。
【００２５】
［エポキシ化可塑剤］
エポキシ化可塑剤の例としては、エポキシ化ポリブタジエン、エポキシ化ポリブタジエンブロックコポリマー、エポキシ化植物油、エポキシ化変性ベジラブル油（ｖｅｇｅｒａｂｌｅ  ｏｉｌｓ）、例えば、エステル化エポキシ化脂肪酸の油などが挙げられる。
【００２６】
原則的に、既知のあらゆるエポキシ化エステル化脂肪酸、例えば、エタノール、２−エチルヘキサノールの脂肪酸エステル等、ジオール、例えば、エチレングリコール及びブチレングリコール等の脂肪酸エステルのエステル、又は例えば、トリメチロールプロパン及びペンタエリトリトール等の多官能アルコールのエステルを使用してもよい。
【００２７】
好ましくは、エポキシ化植物油が使用され、より好ましくは、エポキシ化亜麻仁油又はトール油が使用され、最も好ましくは、エポキシ化大豆油又はエポキシ化オクチルタラーテ（ｏｃｔｙｌ  ｔａｌｌａｔｅ）が使用される。
【００２８】
エポキシ化可塑剤が０．１〜１５ｗｔ．％、好ましくは、１〜１０ｗｔ．％、より好ましくは、２〜８ｗｔ．％のオキシラン酸素を含有する場合、良好な結果が得られる。
【００２９】
エポキシ化植物油及び変性油は、植物油及び変性植物油をペルオキシド酸（ｐｅｒｏｘｉｄｅ  ａｃｉｄｓ）によって酸化させることによって得てもよい。
【００３０】
組成物が１〜３０ｗｔ．％の可塑剤を含有する場合、良好な結果が得られる。ポリマー組成物は、好ましくは、少なくとも３ｗｔ．％、より好ましくは、少なくとも６ｗｔ．％、更により好ましくは、少なくとも９ｗｔ．％、更により好ましくは、少なくとも１２ｗｔ．％の可塑剤を含有する。ポリマー組成物は、好ましくは、多くとも２５ｗｔ．％、より好ましくは多くとも２０ｗｔ．％の可塑剤を含有する。
【００３１】
［ＳＥＢＳ］
好ましくは、本発明のタブレット、携帯電話又はノート型パソコン底部のカバー及び腕時計ストラップのポリマー組成物は、スチレン−エチレン−ブチレン−スチレンコポリマー（ＳＥＢＳ）を含有する。これは、柔らかい感触及び可撓性が向上するからである。ポリマー組成物は、少なくとも１ｗｔ．％、好ましくは、少なくとも２ｗｔ．％、より好ましくは、少なくとも４ｗｔ．％、更により好ましくは、少なくとも６ｗｔ．％のＳＥＢＳを含有してもよい。
【００３２】
ポリマー組成物は、多くとも１８ｗｔ．％、好ましくは、多くとも１６ｗｔ．％、より好ましくは、多くとも１４ｗｔ．％のＳＥＢＳを含有してもよい。
【００３３】
［シリコンガム］
更により好ましくは、組成物は、シリコンガム、好ましくは、ポリジメチルシロキサンを含有する。これにより、柔らかい感触及び可撓性のみならず耐引っ掻き性も向上する。ポリマー組成物は、少なくとも１ｗｔ．％、好ましくは、少なくとも２ｗｔ．％、より好ましくは、少なくとも４ｗｔ．％、更により好ましくは、少なくとも６ｗｔ．％のシリコンガムを含有してもよい。
【００３４】
ポリマー組成物は、多くとも１８ｗｔ．％、好ましくは、多くとも１６ｗｔ．％、より好ましくは、多くとも１４ｗｔ．のシリコンガムを含有してもよい。
【００３５】
ポリマー組成物がＳＥＢＳ及びシリコンガムの両方を含有する場合、これら成分のｗｔ．％は合計で、単一のＳＥＢＳ又はシリコンガムのｗｔ．％と同一であることが好ましい。
【００３６】
ポリマー組成物は１種以上の添加剤を含有してもよい。
【００３７】
好適な添加剤としては、酸化防止剤、紫外線吸収剤及び熱安定剤などの安定剤、耐衝撃性改良剤、潤滑剤、乳化剤、核剤、充填剤、色素、蛍光増白剤、更に、難燃剤及び帯電防止剤が挙げられる。好適な充填剤は、例えば、炭酸カルシウム、ケイ酸塩、滑石及びカーボンブラックである。
【００３８】
本発明の好適な実施形態では、ポリマー組成物は、ポリマー組成物の総重量に対して、総量０．０１〜２０ｗｔ．％、より好ましくは、０．１〜１０ｗｔ．％、更により好ましくは、０．２〜５ｗｔ．％、又は更には、０．５〜２ｗｔ．％の１種以上の添加剤を含有する。
【００３９】
好ましくは、ポリマー組成物は、熱可塑性エラストマー、ＳＥＢＳ及び／又はシリコンガム並びに１種以上の添加剤からなる。
【００４０】
腕時計ストラップにおいて最良の結果が得られる。
【００４１】
本発明を、実施例によって更に説明する。
【００４２】
［使用する材料］
ＴＰＥ−１：ポリブチレンハードブロック及び７０ｗｔ．％のポリテトラヒドロフラン（ｐＴＨＦ）ソフトブロックを含む、２０００ｋｇ／ｋｍｏｌの数平均分子量を有する熱可塑性コポリエーテルエステル。
【００４３】
ＴＰＥ−２：ポリブチレンハードブロック及び８２ｗｔ．％のポリテトラヒドロフラン（ｐＴＨＦ）ソフトブロックを含む、３０００ｋｇ／ｋｍｏｌの数平均分子量を有する熱可塑性コポリエーテルエステル。
【００４４】
ＥＳＯ：エポキシ化土壌豆油（ｓｏｉｌ  ｂｅａｎ  ｏｉｌ）。
スクアレン、＞９８％、アルドリッチ（Ａｌｄｒｉｃｈ）により供給。
オレイン酸、工業用グレード、９０％、アルドリッチにより供給。
【００４５】
［試験］
丸棒引張試験片を標準規格ＩＳＯ−５２７−１ＢＡに従い射出成形により作製した。
【００４６】
この丸棒引張試験片を６５℃のスクアレン及びオレイン酸（双方とも皮脂の主成分である）中に７２時間浸漬させた。
【００４７】
７２時間後、丸棒引張試験片の重量増加（スクアレン又はオレイン酸の吸収量を表す）を特定した。
【００４８】
相対質量吸収量（ｒｅｌａｔｉｖｅ  ｍａｓｓ  ｕｐｔａｋｅ）を以下に従い算出した。
Ｍ％吸収量＝（ｍ１−ｍ０）／ｍ０×１００％、式中、ｍ０は、浸漬前の丸棒引張試験片の質量であり、ｍ１は、浸漬後の丸棒引張試験片の質量である。
【００４９】
［比較実験Ａ及びＢ］
ＴＰＥ−１及びＴＰＥ−２の丸棒引張試験片を作製し、上述のように試験した。結果を表１に示す。
【００５０】
［実験Ｉ］
８１ｗｔ．％のＴＰＥ−１及び１９ｗｔ．％のＥＳＯを含む組成物の丸棒引張試験片を作製し、上述のように試験した。結果を表１に示す。
【００５１】
【表１】
2018513244.tif 000002
【００５２】
比較実験ＢのＴＰＥ−２は、比較実験ＡのＴＰＥ−１よりも多い量のソフトブロックを有する。したがって、ＴＰＥ−２の硬度はＴＰＥ−１の硬度よりも低い。表１の比較実験Ａと比較実験Ｂとの間の比較から、ソフトブロックの量を増加させることによってスクアレン及びオレイン酸両方の吸収量が大きく増加することは明らかである。
【００５３】
実施例Ｉの組成物の吸収量はＴＰＥ−１（比較実験Ａ）の吸収量よりも低いだけでなく、比較実験ＢのＴＰＥ−２の吸収量よりも更に大幅に低い。比較実験Ｂのポリマーは実施例Ｉの組成物と同一の硬度及び可撓性を有することから、後者の比較は重要である。
【００５４】
硬度及び可撓性は腕時計ストラップ等の重要な性質である。
【国際調査報告】
2018513244.tif 000003
2018513244.tif 000004